(57)【要約】本発明は、部分的または完全に中和した、水溶性分散であるアクリル酸もしくはメタクリル酸のモノポリマーと少なくとも１つの他のエチレン性不飽和モノマーの単独もしくは混合物と、特定の緩衝特性を有する化合物との組合せの、水性ペイントおよび水相のペイント様の顔料組成物用の組成物および基剤の緩衝分散剤としての使用に関する。本発明はまた、その緩衝分散剤、ならびに前記分散剤を含有する水性ペイントおよび水相のペイント様の顔料組成物用の組成物およびベースに関する。【特許請求の範囲】
【請求項１】
特定の緩衝特性を有する化合物が、水性ペイントおよびペイントに類似した水相の顔料着色組成物用組成物および基剤の連続水相中に入れたとき、水に対して低濃度、すなわち、水に対して約１０ｐｐｍの濃度と、さらに乾燥重量で５０％の高濃度においての両方で、前記相のｐＨを安定化する性質を有する有機または無機化合物であることを特徴とする、前記特定の緩衝特性を有する化合物と、部分的または完全に中和されている、アクリル酸もしくはメタクリル酸のホモポリマー、またはアクリル酸もしくはメタクリル酸と少なくとも１つの他の不飽和エチレン性モノマーとのコポリマー、あるいはアクリル酸もしくはメタクリル酸のホモポリマーと上記のコポリマーの混合物である水溶性分散剤との組合せの、前記組成物およびベース用の緩衝分散剤としての使用。
【請求項２】
前記特定の緩衝特性を有する化合物が、その緩衝特性について選択された塩または酸であることを特徴とする請求項１に記載の水性ペイントおよびペイントに類似した水相の顔料着色組成物用組成物および基剤用の緩衝分散剤としての使用。
【請求項３】
前記特定の緩衝特性を有する化合物が、場合によって中和されているｐＫａ＜９の弱酸から選択されることを特徴とする請求項１または２のいずれか一項に記載の水性ペイントおよびペイントに類似した水相の顔料着色組成物用組成物および基剤用の緩衝分散剤としての使用。
【請求項４】
前記特定の緩衝特性を有する化合物が、コハク酸、クエン酸、３，３ジメチルグルタル酸、Ｎ−（２−アセトアミド）イミノ−二酢酸、リン酸、「ＢＥＳ］とも呼ばれるＮ，Ｎ−ビス（２−ヒドロキシエチル）−２−アミノエタンスルホン酸、「ＤＩＰＳＯ］とも呼ばれる３−（Ｎ−ビス（ヒドロキシメチル）メチルアミノ）−２ヒドロキシプロパンスルホン酸、「ＴＡＰＳＯ」とも呼ばれる３−（Ｎ−（トリスヒドロキシメチル）メチルアミノ）−２ヒドロキシプロパンスルホン酸、およびＮトリス（ヒドロキシメチル）メチルグリシン酸ならびにそれらの対応する塩から選択されることを特徴とする請求項１から３のいずれか一項に記載の水性ペイントおよびペイントに類似した水相の顔料着色組成物用組成物および基剤用の緩衝分散剤としての使用。
【請求項５】
前記部分的または完全に中和されている水溶性分散剤が、アクリル酸またはメタクリル酸のホモポリマーであることを特徴とする請求項１から４のいずれか一項に記載の水性ペイントおよびペイントに類似した水相の顔料着色組成物用組成物および基剤用の緩衝分散剤としての使用。
【請求項６】
前記部分的または完全に中和されている水溶性分散剤が、アクリル酸またはメタクリル酸の少なくとも１つの他の不飽和エチレン性モノマーとのコポリマーであることを特徴とする請求項１から４のいずれか一項に記載の水性ペイントおよびペイントに類似した水相の顔料着色組成物用組成物および基剤用の緩衝分散剤としての使用。
【請求項７】
前記不飽和エチレン性モノマーが、イタコン酸、クロトン酸、フマル酸、無水マレイン酸および／または酸の形または部分的に中和されている形の２−アクリルアミド−２−メチル−１−プロパンスルホン酸、アリルスルホン酸、メタアリルスルホン酸、アリルオキシベンゼンスルホン酸、メタアリルオキシベンゼンスルホン酸、２−ヒドロキシ−３−（２−プロペニルオキシ）プロパンスルホン酸、２−メチル−２−プロペン−１−スルホン酸、エチレンスルホン酸、プロペンスルホン酸、２−メチルスルホン酸、スチレンスルホン酸および／またはそれらの塩、ビニルスルホン酸、メタアリルスルホン酸ナトリウム、アクリル酸またはメタクリル酸スルホプロピル、スルホメチルアクリルアミド、スルホメチルメタクリルアミドから、あるいは、アクリルアミド、メチルアクリルアミド、アクリル酸エチル、アクリル酸ブチル、メタクリル酸メチルなどのアクリル酸またはメタクリル酸エステル、エチレングリコールアクリル酸もしくはメタクリル酸エステルまたはプロピレングリコールアクリル酸もしくはメタクリル酸エステルのリン酸エステルから、あるいは、ビニルピロリドン、ビニルカプロラクタム、イソブチレン、ジイソブチレン、酢酸ビニル、スチレン、α−メチルスチレン、ビニルメチルエーテル、およびアリルアミンなどのアリル化物およびそれらの誘導体から選択されることを特徴とする請求項６に記載の水性ペイントおよびペイントに類似した水相の顔料着色組成物用組成物および基剤用の緩衝分散剤としての使用。
【請求項８】
前記部分的または完全に中和されている水溶性分散剤が、アクリル酸またはメタクリル酸のホモポリマーと、アクリル酸またはメタクリル酸と少なくとも１つの請求項７に記載の他の不飽和エチレン性モノマーのコポリマーとの混合物であることを特徴とする請求項５から７のいずれか一項に記載の水性ペイントおよびペイントに類似した水相の顔料着色組成物用組成物および基剤用の緩衝分散剤としての使用。
【請求項９】
前記ホモポリマーまたはコポリマー分散剤の対イオンが、ナトリウム、カリウム、アンモニウムもしくはアミン、マグネシウムまたはカルシウムから選択し、好ましくは、ナトリウム、カリウム、またはアンモニウムから選択されることを特徴とする請求項１から８のいずれか一項に記載の水性ペイントおよびペイントに類似した水相の顔料着色組成物用組成物および基剤用の緩衝分散剤としての使用。
【請求項１０】
部分的または完全に中和されている、アクリル酸もしくはメタクリル酸のホモポリマーまたはアクリル酸もしくはメタクリル酸と少なくとも１つの他の不飽和エチレン性モノマーとのコポリマーの単独または混合物である水溶性分散剤からなるかまたはそれを含んでおり、該水溶性分散剤が特定の緩衝特性を有する化合物と組み合わされることを特徴とする水性ペイント用の組成物およびベースならびにペイントに類似した水相中の顔料着色組成物用の緩衝分散剤。
【請求項１１】
前記特定の緩衝特性を有する化合物が、前記組成物の連続水相中に入れたとき、水に対して低濃度、すなわち、水に対して約１０ｐｐｍの濃度と、さらに乾燥重量で５０％の高濃度においての両方で、前記相のｐＨを安定化する性質を有する有機または無機化合物であることを特徴とする請求項１０に記載の水性ペイントおよびペイントに類似した水相の顔料着色組成物用組成物および基剤用の緩衝分散剤。
【請求項１２】
前記特定の緩衝特性を有する化合物が、その緩衝特性について選択された塩または酸であることを特徴とする請求項１０または１１のいずれか一項に記載の水性ペイントおよびペイントに類似した水相の顔料着色組成物用組成物および基剤用の緩衝分散剤。
【請求項１３】
前記特定の緩衝特性を有する化合物が、場合によって中和されるｐＫａ＜９の弱酸から選択されることを特徴とする請求項１０から１２のいずれか一項に記載の水性ペイントおよびペイントに類似した水相の顔料着色組成物用組成物および基剤用の緩衝分散剤。
【請求項１４】
前記特定の緩衝特性を有する化合物が、コハク酸、クエン酸、３，３ジメチルグルタル酸、Ｎ−（２−アセトアミド）イミノ−二酢酸、リン酸、「ＢＥＳ］とも呼ばれるＮ，Ｎ−ビス（２−ヒドロキシエチル）−２−アミノエタンスルホン酸、「ＤＩＰＳＯ］とも呼ばれる３−（Ｎ−ビス（ヒドロキシメチル）メチルアミノ）−２ヒドロキシプロパンスルホン酸、「ＴＡＰＳＯ」とも呼ばれる３−（Ｎ−（トリスヒドロキシメチル）メチルアミノ）−２ヒドロキシプロパンスルホン酸、およびＮトリス（ヒドロキシメチル）メチルグリシン酸ならびにそれらの対応する塩から選択されることを特徴とする請求項１０から１３のいずれか一項に記載の水性ペイントおよびペイントに類似した水相の顔料着色組成物用組成物および基剤用の緩衝分散剤。
【請求項１５】
前記部分的または完全に中和されている水溶性分散剤が、アクリル酸またはメタクリル酸のホモポリマーであることを特徴とする請求項１０から１４のいずれか一項に記載の水性ペイントおよびペイントに類似した水相の顔料着色組成物用組成物および基剤用の緩衝分散剤。
【請求項１６】
前記部分的または完全に中和されている水溶性分散剤が、アクリル酸またはメタクリル酸の少なくとも１つの他の不飽和エチレン性モノマーとのコポリマーであることを特徴とする請求項１０から１４のいずれか一項に記載の水性ペイントおよびペイントに類似した水相の顔料着色組成物用組成物および基剤用の緩衝分散剤。
【請求項１７】
前記不飽和エチレン性モノマーが、イタコン酸、クロトン酸、フマル酸、無水マレイン酸および／または酸の形または部分的に中和されている形の２−アクリルアミド−２−メチル−１−プロパンスルホン酸、アリルスルホン酸、メタアリルスルホン酸、アリルオキシベンゼンスルホン酸、メタアリルオキシベンゼンスルホン酸、２−ヒドロキシ−３−（２−プロペニルオキシ）プロパンスルホン酸、２−メチル−２−プロペン−１−スルホン酸、エチレンスルホン酸、プロペンスルホン酸、２−メチルスルホン酸、スチレンスルホン酸および／またはそれらの塩、ビニルスルホン酸、メタアリルスルホン酸ナトリウム、アクリル酸またはメタクリル酸スルホプロピル、スルホメチルアクリルアミド、スルホメチルメタクリルアミドから、あるいは、アクリルアミド、メチルアクリルアミド、アクリル酸エチル、アクリル酸ブチル、メタクリル酸メチルなどのアクリル酸またはメタクリル酸エステル、エチレングリコールアクリル酸もしくはメタクリル酸エステルまたはプロピレングリコールアクリル酸もしくはメタクリル酸エステルのリン酸エステルから、あるいは、ビニルピロリドン、ビニルカプロラクタム、イソブチレン、ジイソブチレン、酢酸ビニル、スチレン、α−メチルスチレン、ビニルメチルエーテル、およびアリルアミンなどのアリル化物およびそれらの誘導体から選択されることを特徴とする請求項１６に記載の水性ペイントおよびペイントに類似した水相の顔料着色組成物用組成物および基剤用の緩衝分散剤。
【請求項１８】
前記部分的または完全に中和されている水溶性分散剤が、アクリル酸またはメタクリル酸のホモポリマーと、アクリル酸またはメタクリル酸と少なくとも１つの請求項１７に記載の他の不飽和エチレン性モノマーのコポリマーとの混合物であることを特徴とする請求項１５から１７のいずれか一項に記載の水性ペイントおよびペイントに類似した水相の顔料着色組成物用組成物および基剤用の緩衝分散剤。
【請求項１９】
前記ホモポリマーまたはコポリマー分散剤の対イオンが、ナトリウム、カリウム、アンモニウムもしくはアミン、マグネシウム、またはカルシウムから選択され、好ましくは、ナトリウム、カリウム、またはアンモニウムから選択されることを特徴とする請求項１０から１８のいずれか一項に記載の水性ペイントおよびペイントに類似した水相の顔料着色組成物用組成物および基剤用の緩衝分散剤。
【請求項２０】
請求項１０から１９のいずれか一項に記載の緩衝分散剤を含有することを特徴とする水性ペイントおよびペイントに類似した水相の顔料着色組成物用組成物および基剤。
【請求項２１】
請求項１０から１９のいずれか一項に記載の緩衝分散剤を、０．０５乾燥重量％から２乾燥重量％、そしてより特定的には、０．１０乾燥重量％から０．１５乾燥重量％含有することを特徴とする水性ペイントおよびペイントに類似した水相の顔料着色組成物用組成物および基剤。
【発明の詳細な説明】
【技術分野】
【０００１】
本発明は、顔料着色組成物の技術分野であって、特に水性ペイントおよび水相の類似の組成物用の顔料着色組成物、なおさらに正確には、ペイント用の顔料着色基剤、およびさらに詳細には上記のベースおよび組成物に適する分散剤の分野に関する。
【背景技術】
【０００２】
当該技術分野においては、水性媒体または水中に添加し、極めて限られた緩衝作用を生じるポリアクリレートなどの多数の分散剤が知られている。
【０００３】
完全に中和されているアクリルタイプの分散剤のリットル当たり約１グラム（ｇ／ｌ）の低い濃度のｐＨは、濃度が増すと著しく増大してピークが約９．５〜１０となり、続いて徐々に低下して、約４００ｇ／ｌの濃度で約８のｐＨで安定することが知られている。
【０００４】
ほとんどの産業上の応用分野では、その固有の特性が重大な問題をひきおこすことはない。
【０００５】
しかしながら、そうした分散剤を水性ペイントおよび水相の顔料着色組成物中で使用する場合は、重大な問題を起こす。一般にポリアクリレートなどのアクリルタイプのポリマーである分散剤は、その場合「高度に希釈」される。水に対するその通常の乾燥物質の濃度は、２ｇ／ｌ〜４ｇ／ｌの範囲にある。
【０００６】
残念ながら、ペイントは特にラテックス（特にエステルタイプのポリマー）から構成されていて、それはｐＨが約９．５〜１０の値に達すると、加水分解を受け得る可能性があることがよく知られている。
【０００７】
エステルを含有するラテックスをベースとする水性ペイント用の基剤および組成物ならびに水相の類似の組成物に対して極めて固有の問題は、上記のタイプの分散剤を使用するときにこそ起こるのである。
【０００８】
さらに、ペイント用の基剤または組成物は、炭酸カルシウム、カオリン、ＴｉＯ２などの、よく知られていて中性（約７のｐＨ）に近いｐＨを有する充填剤を含有しており、「高度に希釈」された分散剤は、それらの粒子の表面に正しく吸着することが困難であることが判っているが、それがその作用の主要な機構の１つである。
【０００９】
それは、エンドユーザーに常に問題を与えてきた２つの主な結果、すなわち、１番目は、貯蔵中の基剤または組成物の粘度の経時変化（しばしば粘度の上昇）の問題、そして２番目は、乾燥フィルムの湿潤磨耗に対する耐性または「耐水性」の低下の問題によって全体的に表現することができる。
【００１０】
特許ＤＥ  １９７  ４３  ８４１（ＢＫ）は、本発明が解決する問題と同じ問題に関するものであるが、それは、以下に示すように、本発明によって提供される解決法とは全く異なる解決法を提供している。その文献は、無水マレイン酸とジイソブチレンのコポリマーを配合時にポリリン酸塩と会合させることを提案しており、それは、以下で提案するものとは全く異なる。
【００１１】
特許ＦＲ  ２  ７６５  ４９５（Ｓｙｎｔｈｒｏｎ）は、基本的に製紙の分野で使用される分散剤について記載しており、それは、分散剤としての有機リン化合物分子のカチオンポリマーによって形成される。その文献においては、目的は、分散剤の効果を増大させることである。したがって、それが取り組んだ問題は、本発明が取り組んだ問題ではない。さらに、製紙用のパルプおよび組成物においては、ｐＨの増大と関係する問題は起こらない。
【００１２】
そのうえ、本発明はカチオンポリマーを使用しない。
【００１３】
以下の科学出版物もまた知られている：
「Ｍｅｔｈｏｄｓ  ｉｎ  ｅｎｚｙｍｏｌｏｇｙ」，Ｖｏｌ．８７（１９８２年、４０５頁以下参照）は、緩衝剤に関する一般的な特性およびそれらの効果の範囲について記載している。
【００１４】
「Ｃｏｌｏｕｒａｇｅ」（ＫａｍａｔおよびＢｏｒｋａｒ）（１９９３年１月、１９頁以下参照）は、繊維の分野で、染浴は、染料の繊維への留まりを良くするためにｐＨが厳格に調節されているものでなければならないことを示している。染料の繊維へのより良好な反応をもたらすもの（１つまたは複数）を選択するために、いくつかの緩衝剤がその出版物の中で検討されている。
【００１５】
「Ｐａｉｎｔ  ＆  Ｉｎｋ  Ｉｎｔｅｒｎａｔｉｏｎａｌ」（１９９７年５月／６月、１８頁以下参照）は、上記のＢＫ（商標）のドイツ国特許ＤＥ  １９７  ４３  ８４１で使用されている製品の使用について記載している。その分散剤は、配合の途中で、湿潤磨耗耐性を改良する共分散剤として作用するヘキサメタ燐酸塩タイプの物質カルゴン（Ｃａｌｇｏｎ）（商標）と会合させたポリアクリレートである。したがって、それは、２つの分散剤の混合物である。その文献は、また、特許ＤＥ  １９７  ４３  ８４１の上記の分析も確認している。
【００１６】
従来技術について総括すると、多数の産業で使用されている多数の緩衝剤が当然知られているが、水性ペイントおよび水相の類似の組成物の分野における用途と関係する上記の特定の問題を解決する特定の緩衝特性を有する化合物とどんな方法であろうとも予め化合させた分散剤の使用について記載または示唆したものは全くない。
【００１７】
特定の緩衝特性を有する化合物とは、組成物の連続水相に入れたとき、そして水に対して低い濃度、すなわち、水に対して約１０ｐｐｍの濃度のとき、前記相のｐＨを安定化する性質を有する任意の有機または無機化合物と定義される。
【００１８】
特に、従来技術の文書で、ポリアクリレートタイプの分散剤の高度な希釈の問題を提起したものはない。したがって、分散剤を高度に希釈した場合の前記分散剤の連続相における挙動を改良することについての、重要かつ認識されている必要性がある。
【発明の開示】
【発明が解決しようとする課題】
【００１９】
本発明の目的は、したがって、少なくとも１種の緩衝効果のある分散剤または分散剤／緩衝剤系（以後単純化のため、「緩衝分散剤」と称する）を含有するペイント用白色の基剤および／または水性顔料着色組成物（以後、請求項を含めて、単純化のため、「組成物」と称する）を提案することである。
【００２０】
本発明はまた、上記緩衝分散剤の特定の選択および添加量が、当該用途の媒体のｐＨをできるだけ十分に、かつできるだけ正確に調節することを可能にする上記緩衝分散剤に関する。
【００２１】
当業者には知られているように、白色基剤は、特にカルシウムの炭酸塩、酸化チタンＴｉＯ２、カオリンなどの充填剤、およびよく知られており、本発明で使用することが可能である類似の充填剤を含有する。
【課題を解決するための手段】
【００２２】
したがって、本発明は、水性ペイントおよびペイントに類似した水相の顔料着色組成物用組成物および基剤用の緩衝分散剤であって、それらが、部分的または完全に中和されている、アクリル酸もしくはメタクリル酸のホモポリマーまたはアクリル酸もしくはメタクリル酸と少なくとも１つの他の不飽和エチレン性モノマーとの単独または混合物のコポリマーである水溶性分散剤からなるかまたはそれを含んでおり、その水溶性分散剤が特定の緩衝特性を有する化合物と組み合わされていることを特徴とする緩衝分散剤に関する。
【００２３】
前記他の不飽和エチレン性モノマーは、イタコン酸、クロトン酸、フマル酸、無水マレイン酸および／または酸の形または部分的に中和されている形の２−アクリルアミド−２−メチル−１−プロパンスルホン酸、アリルスルホン酸、メタアリルスルホン酸、アリルオキシベンゼンスルホン酸、メタアリルオキシベンゼンスルホン酸、２−ヒドロキシ−３−（２−プロペニルオキシ）プロパンスルホン酸、２−メチル−２−プロペン−１−スルホン酸、エチレンスルホン酸、プロペンスルホン酸、２−メチルスルホン酸、スチレンスルホン酸および／またはそれらの塩、ビニルスルホン酸、メタアリルスルホン酸ナトリウム、アクリル酸またはメタクリル酸スルホプロピル、スルホメチルアクリルアミド、スルホメチルメタクリルアミドから、あるいは、アクリルアミド、メチルアクリルアミド、特に、アクリル酸エチル、アクリル酸ブチル、メタクリル酸メチルなどのアクリル酸またはメタクリル酸エステル、エチレングリコールアクリル酸もしくはメタクリル酸エステルまたはプロピレングリコールアクリル酸もしくはメタクリル酸エステルのリン酸エステルから、あるいは、ビニルピロリドン、ビニルカプロラクタム、イソブチレン、ジイソブチレン、酢酸ビニル、スチレン、α−メチルスチレン、ビニルメチルエーテル、およびアリルアミンなどのアリル化物およびそれらの誘導体から選択される。
【００２４】
より詳細には、本発明による水性ペイントおよびペイントに類似した水相の顔料着色組成物用組成物および基剤用の緩衝分散剤は、その特定の緩衝特性を有する化合物が、該組成物の連続水相中に入れたとき、水に対して低濃度、すなわち、水に対して約１０ｐｐｍの濃度においてと、さらに乾燥重量で５０％の高濃度においての両方で、前記相のｐＨを安定化する性質を有する有機または無機化合物であることを特徴とする。
【００２５】
好ましい実施態様においては、前記特定の緩衝特性を有する化合物は、当該用途の媒体のｐＨをできるだけ十分に、かつできるだけ正確に調節するように選択する。
【００２６】
さらに特定の様態において、本発明による緩衝分散剤は、特定の緩衝特性を有する化合物が、その緩衝特性について選択された塩または酸であることを特徴とする。
【００２７】
好ましい実施態様においては、前記の特定の緩衝特性を有する化合物は、場合によって中和されるｐＫａ＜９の弱酸から選択する。
【００２８】
さらに別の好ましい実施態様においては、前記の特定の緩衝特性を有する化合物は、コハク酸（ｐＫａ＝５．２８）、クエン酸（ｐＫａ＝５．８０）、３，３ジメチルグルタル酸（ｐＫａ＝６．０１）、Ｎ−（２−アセトアミド）イミノ−二酢酸（ｐＫａ＝６．６２）、リン酸（ｐＫａ＝６．８４）、「ＢＥＳ］とも呼ばれるＮ，Ｎ−ビス（２−ヒドロキシエチル）−２−アミノエタンスルホン酸（ｐＫａ＝６．９８）、「ＤＩＰＳＯ］とも呼ばれる３−（Ｎ−ビス（ヒドロキシメチル）メチルアミノ）−２ヒドロキシプロパンスルホン酸（ｐＫａ＝７．４２）、「ＴＡＰＳＯ」とも呼ばれる３−（Ｎ−（トリスヒドロキシメチル）メチルアミノ）−２ヒドロキシプロパンスルホン酸（ｐＫａ＝７．４９）、およびＮトリス（ヒドロキシメチル）メチルグリシン酸（ｐＫａ＝７．９２）ならびにそれらの対応する塩から選択される。
【００２９】
前記製品および数値は、上記の出版物「Ｍｅｔｈｏｄｓ  ｉｎ  Ｅｎｚｙｍｏｌｏｇｙ」の４１３頁に記載されている。
【００３０】
好ましい実施態様において、ホモポリマーまたはコポリマーの分散剤の対イオンは、ナトリウム、カリウム、アンモニウムもしくはアミン、マグネシウムまたはカルシウムから選択される。
【００３１】
前記の対イオンは、好ましくは、ナトリウム、カリウム、またはアンモニウムである。
【００３２】
従来技術において、ポリアクリレートタイプの分散剤は、それらが解離した状態のときに分散剤として有効であることが知られている。
【００３３】
そのためには、したがって、それらを中和しなければならない。それは、中和したｐＨを、ほぼ７からほぼ１０の範囲の値にするためのアルカリの使用を必要とする。
【００３４】
そのようなｐＨにおいては、ポリアクリレート分散剤は、実によく解離する。
【００３５】
しかしながら、それらは化学吸着がほとんどないこと、すなわち、それらは無機粒子の表面と都合よく反応または相互作用しないことが実証されており、よく知られている。
【００３６】
その状態において、ペイント用組成物中の分散剤の高度の希釈を行う場合、それについて業界は関心をもっていなかったかまたは理由を実際には特定しておらず、本発明によって解決される問題が必然的に発生する。
【００３７】
そのような状況下で、本発明が、特定の緩衝特性を有する化合物を、上で記したホモポリマーまたはコポリマーであるポリアクリレートタイプの分散剤と組み合わせて添加することを提案することについて特に言及することは目覚しいことである。
【００３８】
当業者であれば、そのような添加は望ましい解離に逆行することを理解することができる。
【００３９】
水溶性塩は、分散剤配合物中で有害な作用を有することがよく知られているので本発明はなお一層予期しないことである。塩が分散剤として非常に劣ることも知られている。
【００４０】
分散剤の作用は、水溶性分散剤ポリマーが多分散をさせる機能であり、それは特にそれ自体の多分散性を低下させることによって改良することができることも言及しておくべきである。
【００４１】
本発明はまた、特定の緩衝特性を有する化合物と、部分的または完全に中和されている、アクリル酸もしくはメタクリル酸のホモポリマーまたはアクリル酸もしくはメタクリル酸と少なくとも１つの他の不飽和エチレン性モノマーとの単独または混合物のコポリマーである水溶性分散剤との本発明による組合せの、水性ペイントおよびペイントに類似した水相の顔料着色組成物用組成物および基剤用の緩衝分散剤としての使用に関する。
【００４２】
特定の緩衝特性を有する化合物と、部分的または完全に中和されている、アクリル酸もしくはメタクリル酸のホモポリマーまたはアクリル酸もしくはメタクリル酸と少なくとも１つの他の不飽和エチレン性モノマーとのコポリマー、あるいはアクリル酸もしくはメタクリル酸のホモポリマーと上記のコポリマーの混合物である水溶性分散剤との組合せの、水性ペイントおよびペイントに類似した水相の顔料着色組成物用組成物および基剤用の緩衝分散剤としての本発明による使用は、特定の緩衝特性を有する化合物を、水性ペイント用組成物およびベースならびにペイントに類似した水相中の顔料着色組成物の連続水相中に入れたとき、水に対して低濃度、すなわち、水に対して約１０ｐｐｍの濃度においてと、さらに乾燥重量で５０％の高濃度においての両方で、前記相のｐＨを安定化する性質を有する有機または無機化合物であることを特徴とする。
【００４３】
本発明は、最後に、水性組成物（顔料着色組成物および／または白色基剤）に関するものであって、それらは、本発明による緩衝分散剤化合物を含有することを特徴とし、より詳細には、０．０５乾燥重量％から２乾燥重量％、そしてごく詳細には、０．１０乾燥重量％から０．１５乾燥重量％の前記緩衝分散剤化合物を含有する。
【発明を実施するための最良の形態】
【００４４】
本発明のその他の特徴および利点は、以下の記載および以下の非限定的な実施例を読めばより良く理解されよう。
【実施例１】
【００４５】
本実施例の目的は、無光沢で無溶剤である一定量のペイント配合物に対して、本発明による緩衝分散剤により付与される周辺温度で貯蔵した試料の流動特性および湿潤磨耗耐性を示すことである。
【００４６】
本実施例の試験のすべてに対して、水溶性分散剤は、アクリル酸のホモポリマーである。
【００４７】
これらのペイント配合物は、当分野の熟練者には理解されるはずの白色基剤の成分であって表１の最初の部分に掲げた成分および添加剤を含有する。
【００４８】
前記表１の最初の部分において：
−  Ｎａｔｒｏｓｏｌ（商標）２５０ＨＢＲは、Ａｑｕａｌｏｎが販売するセルロース系増粘剤である。
−  Ｃｏａｔｅｘ（商標）Ｐ５０は、Ｃｏａｔｅｘが販売するポリアクリレートタイプの分散剤である。
−  Ｔｅｇｏ  Ｆｏａｍｅｘ（商標）１４８８は、Ｔｅｇｏ  Ｃｈｉｍｉｅが販売する消泡剤である。
−  Ｍｅｒｇａｌ  Ｋ６Ｎ（商標）は、Ｔｒｏｙが販売する殺菌剤である。
−  ＴｉＯ２ＲＨＤ２は、Ｅｌｅｍｅｎｔｉｓが販売する酸化チタンである。
−  Ｏｍｙａｃａｒｂ（商標）５は、Ｏｍｙａが販売する天然のＣａＣＯ３タイプの知られている微細な充填剤である。
−  Ｓｏｃａｌ（商標）Ｐ３は、Ｓｏｌｖａｙが販売する合成ＣａＣＯ３タイプの知られている充填剤であり、「沈降炭酸カルシウム」としても知られている。
−  Ｍｏｗｉｌｉｔｈ（商標）ＬＤＭ  １８７１は、Ｃｌａｒｉａｎｔが販売するエチレン酢酸ビニルタイプの結合剤である。
−  Ａｃｒｙｓｏｌ（商標）ＲＭ８Ｗは、Ｒｏｈｍ  ＆  Ｈａａｓが販売するポリウレタンタイプの増粘剤である。
【００４９】
各試験に対して、上記の無光沢ペイント配合物を用意し、試験すべき緩衝分散剤をその配合物に添加した。
【００５０】
続いて、試験のそれぞれに対して、得られた配合物の流動特性および湿潤磨耗耐性を測定する。
【００５１】
流動特性については、ＩＣＩ粘度（当分野の当業者には知られている）を測定する。その測定は、媒体に塗装した時のその配合物の粘度を表す、または評価することを可能にする「コーン／プレーン」式測定である。
【００５２】
せん断がかかると、すなわち、特に塗装の際、増大するＩＣＩ粘度は、一回通しで大きい厚さのペイント層が塗装されることを示す。
【００５３】
ブルックフィールド（Ｂｒｏｏｋｆｉｅｌｄ）（商標）粘度も測定し、その粘度測定は、低いせん断時の粘度を示し、したがって、貯蔵特性もしくは「インポット（ｉｎ  ｐｏｔ）」特性、特にインポット安定性を示す。
【００５４】
Ｔ＝０は、直後の粘度、Ｔ＝２４時間で、粘度は十分安定しているとみなし、一カ月後に得られたブルックフィールド（商標）粘度を２４時間後に得られたブルックフィールド（商標）粘度と比較することによって、１カ月（Ｔ＝１カ月）までの保存または「インポット」安定性を評価する。
【００５５】
湿潤磨耗耐性（「ＷＡ」）または「耐水性」も、標準ＤＩＮ  ５３  ７７８に従って測定し、それは、媒体に塗装したペイントのフィルムについての磨耗試験を表す。フィルムは乾燥状態で１００ミクロンの厚さに標準化し、試験は目盛付きのブラシを用いて行う。標準化した磨耗水準に達するまでに要するブラシのサイクル数を測定する。
【００５６】
結果のすべてを下の表１に示す。ただし、略語は次の意味を有する：
ＴＡＰＳＯ：  ３−（Ｎ−（トリスヒドロキシメチル）メチルアミノ）−２ヒドロキシプロパンスルホン酸
ＤＩＰＳＯ：  ３−（Ｎ−ビス（ヒドロキシエチル）メチルアミノ）−２ヒドロキシプロパンスルホン酸
ＢＥＳ：  Ｎ，Ｎ−ビス（２−ヒドロキシエチル）−２アミノエタンスルホン酸
Ｃｏａｔｅｘ（商標）Ｐ５０：  従来技術参照。Ｃｏａｔｅｘが販売するポリアクリレート分散剤。
【００５７】
水は、表の最初の部分に示すように加え、表の下の部分に示すように追加量の水を調整のために加える。
【００５８】
試験Ｎｏ．１：
この試験は、従来技術を説明し、ＣｏａｔｅｘによりＣｏａｔｅｘ（商標）Ｐ５０の名前で販売されているポリアクリル酸ナトリウムを乾燥重量で０．１２％使用する。
【００５９】
試験Ｎｏ．２：
この試験は、本発明を説明し、リン酸の乾燥重量で３０％と、ＣｏａｔｅｘによりＣｏａｔｅｘ（商標）Ｐ５０の名前で販売されているポリアクリル酸ナトリウムの乾燥重量で７０％とで構成される本発明による緩衝分散剤を乾燥重量で０．１２％使用する。
【００６０】
試験Ｎｏ．３：
この試験は、本発明を説明し、ＴＡＰＳＯの乾燥重量で０．５％と、ＣｏａｔｅｘによりＣｏａｔｅｘ（商標）Ｐ５０の名前で販売されているポリアクリル酸ナトリウムの乾燥重量で９９．５％とで構成される本発明による緩衝分散剤を乾燥重量で０．１２％使用する。
【００６１】
試験Ｎｏ．４：
この試験は、本発明を説明し、ＴＡＰＳＯの乾燥重量で２．４％と、ＣｏａｔｅｘによりＣｏａｔｅｘ（商標）Ｐ５０の名前で販売されているポリアクリル酸ナトリウムの乾燥重量で９７．６％とで構成される本発明による緩衝分散剤を乾燥重量で０．１２％使用する。
【００６２】
試験Ｎｏ．５：
この試験は、本発明を説明し、ＤＩＰＳＯの乾燥重量で０．５％と、ＣｏａｔｅｘによりＣｏａｔｅｘ（商標）Ｐ５０の名前で販売されているポリアクリル酸ナトリウムの乾燥重量で９９．５％とで構成される本発明による緩衝分散剤を乾燥重量で０．１２％使用する。
【００６３】
試験Ｎｏ．６：
この試験は、本発明を説明し、ＤＩＰＳＯの乾燥重量で２．４％と、ＣｏａｔｅｘによりＣｏａｔｅｘ（商標）Ｐ５０の名前で販売されているポリアクリル酸ナトリウムの乾燥重量で９７．６％とで構成される本発明による緩衝分散剤を乾燥重量で０．１２％使用する。
【００６４】
試験Ｎｏ．７：
この試験は、本発明を説明し、クエン酸の乾燥重量で０．５％と、ＣｏａｔｅｘによりＣｏａｔｅｘ（商標）Ｐ５０の名前で販売されているポリアクリル酸ナトリウムの乾燥重量で９９．５％とで構成される本発明による緩衝分散剤を乾燥重量で０．１２％使用する。
【００６５】
試験Ｎｏ．８：
この試験は、本発明を説明し、クエン酸の乾燥重量で２．４％と、ＣｏａｔｅｘによりＣｏａｔｅｘ（商標）Ｐ５０の名前で販売されているポリアクリル酸ナトリウムの乾燥重量で９７．６％とで構成される本発明による緩衝分散剤を乾燥重量で０．１２％使用する。
【００６６】
試験Ｎｏ．９：
この試験は、本発明を説明し、ＢＥＳの乾燥重量で０．５％と、ＣｏａｔｅｘによりＣｏａｔｅｘ（商標）Ｐ５０の名前で販売されているポリアクリル酸ナトリウムの乾燥重量で９９．５％とで構成される本発明による緩衝分散剤を乾燥重量で０．１２％使用する。
【００６７】
試験Ｎｏ．１０：
この試験は、本発明を説明し、ＢＥＳの乾燥重量で２．４％と、ＣｏａｔｅｘによりＣｏａｔｅｘ（商標）Ｐ５０の名前で販売されているポリアクリル酸ナトリウムの乾燥重量で９７．６％とで構成される本発明による緩衝分散剤を乾燥重量で０．１２％使用する。
【００６８】
【表１】
2005503455.tif 000002
表１に目を通すことによって、本発明による緩衝分散剤の使用が、従来技術の分散剤を使用することによって得られるものより良好な流動特性および湿潤磨耗耐性を同時に与えることを知ることができる。
【００６９】
さらに、ＢＥＳによって得られる化合物が非常に有効であることを認めることができる。
【実施例２】
【００７０】
本実施例の目的は、無光沢で無溶剤である一定量のペイント配合物に対して、本発明による緩衝分散剤により付与される、２５℃で６カ月の貯蔵に相当する５０℃にして貯蔵した試料の流動特性および湿潤磨耗耐性を示すことである。
【００７１】
これらのペイント配合物は、当分野の熟練者にはわかるはずの白色ベースの成分であって表２の最初の部分に掲げた成分および添加剤を含有する。
【００７２】
各試験に対して、上記の無光沢ペイント配合物を用意し、試験すべき緩衝分散剤をその配合物に添加した。
【００７３】
続いて、試験のそれぞれに対して、得られた配合物の流動特性および湿潤磨耗耐性を測定する。
【００７４】
流動特性については、実施例１で記載したものと同じ方法と同じ機器および装置を使用して、ＩＣＩ粘度（当分野の熟練者には知られている）を測定する。
【００７５】
ブルックフィールド（Ｂｒｏｏｋｆｉｅｌｄ）（商標）粘度も、温度効果により促進させた１カ月の熟成後、測定する。
【００７６】
したがって、試料は、５０℃で１カ月保ち、そして測定の直前に２５℃に低下する。５０℃における１カ月は、実質的に２５℃における６カ月の貯蔵に相当する。
【００７７】
湿潤磨耗耐性（「ＷＡ」）すなわち「耐水性」も、標準ＤＩＮ  ５３  ７７８に従い、実施例１で記載したものと同じ方法と同じ機器および装置により測定する。
【００７８】
結果のすべてを下の表２に示す。ただし、略語は表１におけるのと同じ意味を有する。
【００７９】
試験Ｎｏ．１１：
この試験は、従来技術を説明し、ＣｏａｔｅｘによりＣｏａｔｅｘ（商標）Ｐ５０の名前で販売されているポリアクリル酸ナトリウムを乾燥重量で０．１２％使用する。
【００８０】
試験Ｎｏ．１２：
この試験は、本発明を説明し、リン酸の乾燥重量で０．５％と、ＣｏａｔｅｘによりＣｏａｔｅｘ（商標）Ｐ５０の名前で販売されているポリアクリル酸ナトリウムの乾燥重量で９９．５％とで構成される本発明による緩衝分散剤を乾燥重量で０．１２％使用する。
【００８１】
試験Ｎｏ．１３：
この試験は、本発明を説明し、ＴＡＰＳＯの乾燥重量で０．５％と、ＣｏａｔｅｘによりＣｏａｔｅｘ（商標）Ｐ５０の名前で販売されているポリアクリル酸ナトリウムの乾燥重量で９９．５％とで構成される本発明による緩衝分散剤を乾燥重量で０．１２％使用する。
【００８２】
試験Ｎｏ．１４：
この試験は、本発明を説明し、クエン酸の乾燥重量で０．５％と、ＣｏａｔｅｘによりＣｏａｔｅｘ（商標）Ｐ５０の名前で販売されているポリアクリル酸ナトリウムの乾燥重量で９９．５％とで構成される本発明による緩衝分散剤を乾燥重量で０．１２％使用する。
【００８３】
試験Ｎｏ．１５：
この試験は、本発明を説明し、コハク酸の乾燥重量で０．５％と、ＣｏａｔｅｘによりＣｏａｔｅｘ（商標）Ｐ５０の名前で販売されているポリアクリル酸ナトリウムの乾燥重量で９９．５％とで構成される本発明による緩衝分散剤を乾燥重量で０．１２％使用する。
【００８４】
試験Ｎｏ．１６：
この試験は、本発明を説明し、ＢＥＳの乾燥重量で０．５％と、ＣｏａｔｅｘによりＣｏａｔｅｘ（商標）Ｐ５０の名前で販売されているポリアクリル酸ナトリウムの乾燥重量で９９．５％とで構成される本発明による緩衝分散剤を乾燥重量で０．１２％使用する。
【００８５】
【表２】
2005503455.tif 000003
表２に目を通すことによって、本発明による緩衝分散剤の使用が、従来技術の分散剤を使用することによって得られるものより良好な流動特性および湿潤磨耗耐性を同時に与えることを知ることができる。
【実施例３】
【００８６】
本実施例の目的は、無光沢で無溶剤である一定量のペイント配合物に対して、本発明による緩衝分散剤が与える周辺温度で貯蔵した試料の流動特性および湿潤磨耗耐性を示すことである。水溶性分散剤は、アクリル酸のコポリマーである。
【００８７】
これらのペイント配合物は、当分野の熟練者にはわかるはずの白色ベースの成分であって表３の最初の部分に掲げた成分および添加剤を含有する。
【００８８】
前記表３の最初の部分において：
−  Ｎａｔｒｏｓｏｌ（商標）２５０ＨＢＲは、Ａｑｕａｌｏｎが販売するセルロースタイプの増粘剤である。
−  Ｔｅｇｏ  Ｆｏａｍｅｘ（商標）１４８８は、Ｔｅｇｏ  Ｃｈｉｍｉｅが販売する消泡剤である。
−  Ｍｅｒｇａｌ  Ｋ６Ｎ（商標）は、Ｔｒｏｙが販売する殺生物剤である。
−  ＴｉＯ２ＲＨＤ２は、Ｅｌｅｍｅｎｔｉｓが販売する酸化チタンである。
−  Ｏｍｙａｃａｒｂ（商標）５は、Ｏｍｙａが販売する天然のＣａＣＯ３タイプの知られている微細な充填剤である。
−  Ｓｏｃａｌ（商標）Ｐ３は、Ｓｏｌｖａｙが販売する合成ＣａＣＯ３タイプの知られている充填剤であり、「沈降炭酸カルシウム」としても知られている。
−  Ｍｏｗｉｌｉｔｈ（商標）ＬＤＭ  １８７１は、Ｃｌａｒｉａｎｔが販売するエチレン酢酸ビニルタイプの結合剤である。
−  Ｃｏａｐｕｒ（商標）８３０Ｗは、Ｃｏａｔｅｘが販売する増粘剤である。
【００８９】
次の試験のそれぞれに対して得られる結果は、実施例１で用いたものと同じ材料および方法を使用する。
【００９０】
試験Ｎｏ．１７：
この試験は、従来技術を説明し、重量による分子量が約１０，０００に等しく、アクリル酸の７０重量％およびアクリル酸ブチルの３０重量％によって構成されるコポリマーのカリウムで完全に中和したものを乾燥重量で０．１２％使用する。
【００９１】
試験Ｎｏ．１８：
この試験は、本発明を説明し、乾燥重量で１６％のリン酸と、乾燥重量で８４％の試験Ｎｏ．１７のコポリマーによって構成される本発明による緩衝分散剤を乾燥重量で０．１２％使用する。
【００９２】
その結果を下の表３に示す。
【００９３】
【表３】
2005503455.tif 000004
表３に目を通すことによって、本発明による緩衝分散剤の使用が、従来技術の分散剤を使用することによって得られるものより良好な流動特性および湿潤磨耗耐性を同時に与えることを知ることができる。
【実施例４】
【００９４】
本実施例の目的は、無光沢で無溶剤である一定量のペイント配合物に対して、本発明による緩衝分散剤が与える周辺温度で貯蔵した試料の流動特性および湿潤磨耗耐性を示すことである。その本発明による緩衝分散剤は、リン酸の乾燥重量で５０％までの様々な量を含有する。
【００９５】
これらのペイント配合物は、当分野の熟練者にはわかるはずの白色基剤の成分であって表４の最初の部分に掲げた成分および添加剤を含有する。
【００９６】
前記表４の最初の部分において：
−  Ｍｅｒｇａｌ  Ｋ６Ｎ（商標）は、Ｔｒｏｙが販売する殺菌剤である。
−  Ｂｙｋ（商標）３４は、Ｂｙｋが販売する消泡剤である。
−  ＴｉＯ２Ｔｉｏｎａ  ＲＬ６８は、Ｍｉｌｌｅｎｉｕｍが販売する酸化チタンである。
−  Ｄｕｒｃａｌ（商標）２は、Ｏｍｙａが販売する天然のＣａＣＯ３タイプの知られている微細な充填剤である。
−  Ｈｙｄｒｏｃａｒｂ（商標）は、Ｏｍｙａが販売する天然のＣａＣＯ３タイプの知られている微細な充填剤である。
−  Ｒｈｏｄｏｐａｓ（商標）ＤＳ９１０は、Ｒｈｏｄｉａが販売するラテックスである。
−  Ｖ４６は、Ｃｏａｔｅｘが販売する増粘剤である。
【００９７】
次の試験のそれぞれに対して得られる結果は、実施例１で用いたものと同じ材料および方法を使用する。
【００９８】
試験Ｎｏ．１９：
この試験は、従来技術を説明し、完全に中和されており、重量による分子量が約６，０００に等しいポリアクリル酸ナトリウムを、乾燥重量で０．１２％使用する。
【００９９】
試験Ｎｏ．２０：
この試験は、本発明を説明し、乾燥重量で１０％のリン酸と、乾燥重量で９０％の試験Ｎｏ．１９のポリアクリレートによって構成される本発明による緩衝分散剤を乾燥重量で０．１２％使用する。
【０１００】
試験Ｎｏ．２１：
この試験は、本発明を説明し、乾燥重量で２０％のリン酸と、乾燥重量で８０％の試験Ｎｏ．１９のポリアクリレートによって構成される本発明による緩衝分散剤を乾燥重量で０．１２％使用する。
【０１０１】
試験Ｎｏ．２２：
この試験は、本発明を説明し、乾燥重量で４０％のリン酸と、乾燥重量で６０％の試験Ｎｏ．１９のポリアクリレートによって構成される本発明による緩衝分散剤を乾燥重量で０．１２％使用する。
【０１０２】
試験Ｎｏ．２３：
この試験は、本発明を説明し、乾燥重量で５０％のリン酸と、乾燥重量で５０％の試験Ｎｏ．１９のポリアクリレートによって構成される本発明による緩衝分散剤を乾燥重量で０．１２％使用する。
【０１０３】
得られた結果を下の表４に示す。
【０１０４】
【表４】
2005503455.tif 000005
表４に目を通すことによって、様々な量の緩衝特性化合物を含む本発明による緩衝分散剤の使用が、従来技術の分散剤を使用することによって得られるものより良好な流動特性および湿潤磨耗耐性を同時に与えることを知ることができる。
【０１０５】
本発明はまた、当業者が、本特許出願を読んで、その人の知識に基づき、あるいは、簡単なありきたりの試験により直ちに利用できるすべての実施およびすべての用途を包含する。
【国際公開パンフレット】
2005503455.tif 000006
2005503455.tif 000007
2005503455.tif 000008
2005503455.tif 000009
2005503455.tif 000010
2005503455.tif 000011
2005503455.tif 000012
2005503455.tif 000013
2005503455.tif 000014
2005503455.tif 000015
2005503455.tif 000016
2005503455.tif 000017
2005503455.tif 000018
2005503455.tif 000019
2005503455.tif 000020
2005503455.tif 000021
2005503455.tif 000022
2005503455.tif 000023
2005503455.tif 000024
2005503455.tif 000025
2005503455.tif 000026
2005503455.tif 000027
2005503455.tif 000028
2005503455.tif 000029
2005503455.tif 000030
2005503455.tif 000031
2005503455.tif 000032
2005503455.tif 000033
2005503455.tif 000034
2005503455.tif 000035
2005503455.tif 000036
【国際公開パンフレット（コレクトバージョン）】
2005503455.tif 000037
【国際調査報告】
2005503455.tif 000038
2005503455.tif 000039
2005503455.tif 000040
2005503455.tif 000041
2005503455.tif 000042
2005503455.tif 000043